СПОСОБ ИЗГОТОВЛЕНИЯ ОФТАЛЬМОЛОГИЧЕСКИХ ЛИНЗ

1. Способ, включающий
(а) отверждение реакционной смеси, содержащей, по меньшей мере, один силиконсодержащий компонент и, по меньшей мере, одну добавку, способствующую усадке, в форме для формования отвержденного изделия;
(b) введение отвержденного изделия в форме в контакт с водным раствором в условиях, которые обеспечивают усадку отвержденного изделия; и
(с) необязательно удаление отвержденного изделия из формы.
2. Способ по п.1, где упомянутая добавка, способствующая усадке, включает, по меньшей мере, один монофункциональный низкомолекулярный линейный силикон.
3. Способ по п.2, где упомянутый линейный силикон имеет молекулярную массу, меньшую, чем приблизительно 1000.
4. Способ по п.2, где упомянутый линейный силикон имеет молекулярную массу, меньшую, чем приблизительно 800.
5. Способ по п.2, где упомянутый линейный силикон имеет молекулярную массу, меньшую, чем приблизительно 700.
6. Способ по п.2, где упомянутый линейный силикон имеет, по меньшей мере, одну силоксановую группу.
7. Способ по п.2, где упомянутый линейный силикон включает, по меньшей мере, один полидиметилсилоксан.
8. Способ по п.2, где упомянутый линейный силикон выбирают из группы, состоящей из полидиметилсилоксанов, имеющих одну концевую метакрилоксипропильную группу и одну концевую н-бутильную группу, 2-метил-, 2-гидрокси-3-[3-[1,3,3,3-тетраметил-1-[(триметилсилил)окси]дисилоксанил]пропокси]пропилового сложного эфира, 2-гидрокси-3-метакрилоксипропилоксипропилтрис(триметилсилокси)силана, 3-метакрилоксипропилтрис(триметилсилокси)силана, 3-метакрилоксипропилбис(триметилсилокси)метилсилана и 3-метакрилоксипропилпентаметилдисилоксана, полидиметилсилоксана, имеющего одну концевую (3-метакрилокси-2-гидроксипропилокси)пропильную группу и одну концевую бутильную группу, силиконсодержащих метакриламидов и их комбинаций.
9. Способ по п.2, где, по меньшей мере, приблизительно 10% (мас.) упомянутого, по меньшей мере, одного силиконсодержащего компонента замещают упомянутым, по меньшей мере, одним монофункциональным низкомолекулярным силиконом.
10. Способ по п.2, где приблизительно от 20 до 100% (мас.) упомянутого, по меньшей мере, одного силиконсодержащего компонента замещают упомянутым, по меньшей мере, одним монофункциональным низкомолекулярным силиконом.
11. Способ по п.2, где приблизительно от 40 до 100% (мас.) упомянутого, по меньшей мере, одного силиконсодержащего компонента замещают упомянутым, по меньшей мере, одним монофункциональным низкомолекулярным силиконом.
12. Способ по п.1, где упомянутая добавка, способствующая усадке, включает, по меньшей мере, одно сшивающее соединение в количестве, равном, по меньшей мере, приблизительно 2% (мол.).
13. Способ по п.1, где упомянутая добавка, способствующая усадке, включает, по меньшей мере, одно сшивающее соединение в количестве, равном, по меньшей мере, приблизительно 2,5% (мол.).
14. Способ по п.12, где упомянутое сшивающее соединение выбирают из группы, состоящей из гидрофильных сшивателей и гидрофобных сшивателей.
15. Способ по п.12, где упомянутая добавка, способствующая усадке, включает гидрофильное сшивающее соединение, выбираемое из группы, состоящей из тетраэтиленгликольдиметакрилата, триэтиленгликольдиметакрилата, этиленгликольдиметакрилата, этилендиаминдиметакриламида, глицериндиметакрилата и их комбинаций.
16. Способ по п.12, где упомянутая добавка, способствующая усадке, включает гидрофобное сшивающее соединение, выбираемое из группы, состоящей из полидиметилсилоксана, имеющего концевые акрилоксипропильные группы, (n=10 или 20), гидроксилакрилатфункционализованного силоксанового макромера, ПДМС, имеющего концевые метакрилоксипропильные группы, бутандиолдиметакрилата, дивинилбензола, 1,3-бис(3-метакрилоксипропил)тетракис(триметилсилокси)дисилоксана и их смесей.
17. Способ по п.12, где упомянутая добавка, способствующая усадке, включает сшивающее соединение, выбираемое из группы, состоящей из тетраэтиленгликольдиметакрилата, этиленгликольдиметакрилата, полидиметилсилоксана, имеющего концевые акрилоксипропильные группы, (n=10 или 20) и их комбинаций.
18. Способ по п.1, где упомянутая реакционная смесь дополнительно содержит, по меньшей мере, один разбавитель в количестве в диапазоне от приблизительно 40 до приблизительно 60% (мас.) при расчете на массу разбавителя и компонентов реакционной смеси.
19. Способ по п.18, где упомянутый разбавитель присутствует в количестве в диапазоне от приблизительно 50 до приблизительно 60% (мас.) при расчете на массу разбавителя и компонентов реакционной смеси.
20. Способ по п.1, где упомянутые условия введения в контакт включают температуру, равную, по меньшей мере, приблизительно 80°С.
21. Способ по п.1, где упомянутые условия введения в контакт включают температуру, равную, по меньшей мере, приблизительно 90°С.
22. Способ по п.1, где упомянутая добавка, способствующая усадке, включает, по меньшей мере, одно соединение, уменьшающее водосодержание.
23. Способ по п.1, где упомянутая реакционная смесь дополнительно содержит, по меньшей мере, один гидрофильный мономер.
24. Способ по п.23, где упомянутый гидрофильный мономер присутствует в количестве в диапазоне приблизительно от 5 до 50% (мас.).
25. Способ по п.23, где упомянутый гидрофильный мономер присутствует в количестве в диапазоне приблизительно от 20 до 50% (мас.).
26. Способ по п.23, где упомянутый водный раствор содержит, по меньшей мере, приблизительно 70% (мас.) воды.
27. Способ по п.23, где упомянутый водный раствор содержит, по меньшей мере, приблизительно 90% (мас.) воды.
28. Способ по п.1, где на стадии введения в контакт b) упомянутая контактная линза подвергается усадке, по меньшей мере, приблизительно на 3%.
29. Способ по п.1, где на стадии введения в контакт b) упомянутая контактная линза подвергается усадке, по меньшей мере, приблизительно на 5%.
30. Способ по п.1, где на стадии введения в контакт b) упомянутая контактная линза подвергается усадке, по меньшей мере, приблизительно на 7%.
31. Способ, включающий
(а) отверждение реакционной смеси, содержащей, по меньшей мере, один реакционно-способный силиконовый компонент и, по меньшей мере, приблизительно 40% (мас.) разбавителя при расчете на массу всех компонентов реакционной смеси, в форме для формования контактной линзы из силиконового гидрогеля;
(b) введение контактной линзы в форме в контакт с водным раствором в условиях, которые обеспечивают усадку контактной линзы; и
(с) необязательно удаление контактной линзы из формы.
32. Способ по п.31, где упомянутая реакционная смесь дополнительно содержит, по меньшей мере, одну добавку, способствующую усадке.
33. Способ по п.32, где упомянутая добавка, способствующая усадке, включает, по меньшей мере, один монофункциональный низкомолекулярный линейный силикон.
34. Способ по п.33, где упомянутый линейный силикон имеет молекулярную массу, меньшую, чем приблизительно 1000.
35. Способ по п.33, где упомянутый линейный силикон имеет, по меньшей мере, одну силоксановую группу.
36. Способ по п.33, где упомянутый линейный силикон включает, по меньшей мере, один полидиметилсилоксан.
37. Способ по п.33, где упомянутый линейный силикон выбирают из группы, состоящей из полидиметилсилоксанов, имеющих одну концевую метакрилоксипропильную группу и одну концевую н-бутильную группу, 2-метил-, 2-гидрокси-3-[3-[1,3,3,3-тетраметил-1-[(триметилсилил)окси]дисилоксанил]пропокси]пропилового сложного эфира, 2-гидрокси-3-метакрилоксипропилоксипропилтрис(триметилсилокси)силана, 3-метакрилоксипропилтрис(триметилсилокси)силана, 3-метакрилоксипропилбис(триметилсилокси)метилсилана и 3-метакрилоксипропилпентаметилдисилоксана, полидиметилсилоксана, имеющего одну концевую (3-метакрилокси-2-гидроксипропилокси)пропильную группу и одну концевую бутильную группу, силиконсодержащих метакриламидов и их комбинаций.
38. Способ по п.32, где упомянутая добавка, способствующая усадке, включает, по меньшей мере, одно сшивающее соединение в количестве, равном, по меньшей мере, приблизительно 2% (мол.).
39. Способ по п.38, где упомянутое сшивающее соединение выбирают из группы, состоящей из гидрофильных сшивателей и гидрофобных сшивателей.
40. Способ по п.38, где упомянутое сшивающее соединение выбирают из группы, состоящей из тетраэтиленгликольдиметакрилата, этиленгликольдиметакрилата, полидиметилсилоксана, имеющего концевые акрилоксипропильные группы, (n=10 или 20) и их комбинаций.
41. Способ по п.31, где упомянутый разбавитель присутствует в количестве в диапазоне от приблизительно 40 до приблизительно 60% (мас.) при расчете на массу разбавителя и компонентов реакционной смеси.
42. Способ по п.31, где упомянутый разбавитель присутствует в количестве в диапазоне от приблизительно 45 до приблизительно 60% (мас.) при расчете на массу разбавителя и компонентов реакционной смеси.
43. Способ по п.31, где упомянутый разбавитель присутствует в количестве в диапазоне от приблизительно 50 до приблизительно 60% (мас.) при расчете на массу разбавителя и компонентов реакционной смеси.
44. Способ по п.31, где упомянутые условия введения в контакт включают температуру, равную, по меньшей мере, приблизительно 80°С.
45. Способ по п.32, где упомянутая добавка, способствующая усадке, включает, по меньшей мере, одно соединение, уменьшающее водосодержание.
46. Способ по п.31, где упомянутая реакционная смесь дополнительно содержит, по меньшей мере, один гидрофильный мономер.
47. Способ по п.31, где упомянутый водный раствор содержит, по меньшей мере, приблизительно 70% (мас.) воды.
48. Способ по п.31, где на стадии введения в контакт b) упомянутая контактная линза подвергается усадке, по меньшей мере, приблизительно на 3%.
49. Способ по п.31, где на стадии введения в контакт b) упомянутая контактная линза подвергается усадке, по меньшей мере, приблизительно на 3%.
50. Способ по п.31, где на стадии введения в контакт b) упомянутая контактная линза подвергается усадке, по меньшей мере, приблизительно на 7%.